ПОРИСТЫЙ МАТЕРИАЛ НА ОСНОВЕ СЛОЖНОГО ПОЛИЭФИРА

1. Полимерный материал, который содержит термопластичную композицию, при этом композиция содержит непрерывную фазу, которая содержит сложный полиэфир, где в непрерывной фазе диспергирован эластомер, представляющий собой сополимер простого и сложного эфиров, в форме дискретных доменов, и где эластомер, представляющий собой сополимер простого и сложного эфиров, присутствует в термопластичной композиции в количестве, составляющем от приблизительно 0,01 вес.% до приблизительно 15 вес.%, и где в термопластичной композиции образована поровая сеть, которая включает множество нанопор.
2. Полимерный материал по п. 1, где эластомер, представляющий собой сополимер простого и сложного эфиров, составляет от приблизительно 0,05 вес.% до приблизительно 10 вес.% термопластичной композиции.
3. Полимерный материал по п. 1, где сложный полиэфир представляет собой полимолочную кислоту.
4. Полимерный материал по п. 1, где сложный полиэфир представляет собой ароматический сложный полиэфир.
5. Полимерный материал по п. 4, где ароматический сложный полиэфир представляет собой полиэтилентерефталат.
6. Полимерный материал по п. 1, где сложный полиэфир характеризуется температурой стеклования, составляющей приблизительно 0°C или больше.
7. Полимерный материал по п. 1, где эластомер представляет собой сегментированный блок-сополимер, который имеет повторяющиеся сложноэфирные звенья с длинной цепью и сложноэфирные звенья с короткой цепью.
8. Полимерный материал по п. 7, где звенья с длинной цепью представлены формулой:
-OGO-C(O)-R-C(O)-,
и сложноэфирные звенья с короткой цепью представлены структурой:
-ODO-C(O)-R-C(O)-,
где
G представляет собой двухвалентную группу, которая получена из одного или более высокомолекулярных спиртов;
R представляет собой углеводородную группу, полученную из одной или более дикарбоновых кислот; и
D представляет собой двухвалентную группу, полученную из одного или более низкомолекулярных диолов.
9. Полимерный материал по п. 7, где звенья с длинной цепью образованы из продукта реакции высокомолекулярного спирта с дикарбоновой кислотой.
10. Полимерный материал по п. 9, где спирт представляет собой полимерный гликоль.
11. Полимерный материал по п. 7, где сложноэфирные звенья с короткой цепью образованы в результате реакции низкомолекулярного диола с дикарбоновой кислотой.
12. Полимерный материал по п. 11, где низкомолекулярный диол включает этиленгликоль, пропиленгликоль, 1,4-бутандиол, 1,6-гексаметиленгликоль, дигидроксициклогексан, циклогександиметанол, резорцин, гидрохинон, 1,5-дигидроксинафталин, бисфенол A или производное сложного эфира на их основе.
13. Полимерный материал по любому из пп. 8-12, где дикарбоновая кислота включает ароматическую дикарбоновую кислоту.
14. Полимерный материал по п. 1, где нанопоры характеризуются средним размером поперечного сечения, составляющим приблизительно 800 нанометров или меньше.
15. Полимерный материал по п. 1, где нанопоры характеризуются средним осевым размером, составляющим от приблизительно 100 до приблизительно 5000 нанометров.
16. Полимерный материал по п. 1, где непрерывная фаза составляет от приблизительно 60 вес.% до приблизительно 99 вес.% термопластичной композиции.
17. Полимерный материал по п. 1, где эластомер, представляющий собой сополимер простого и сложного эфиров, диспергирован в форме наноразмерных доменов.
18. Полимерный материал по п. 1, где композиция дополнительно содержит добавку микровключения, диспергированную в непрерывной фазе в форме дискретных доменов.
19. Полимерный материал по п. 1, где поровая сеть дополнительно включает микропоры.
20. Волокно, содержащее полимерный материал по п. 1.
21. Нетканое полотно, содержащее волокно по п. 20.
22. Впитывающее изделие, которое включает по сути непроницаемый для жидкости слой, проницаемый для жидкости слой и впитывающую сердцевину, где по сути непроницаемый для жидкости слой, проницаемый для жидкости слой или оба из них включают полимерный материал по п. 1.
23. Способ образования полимерного материала, при этом способ включает
образование термопластичной композиции, которая содержит непрерывную фазу, которая включает сложный полиэфир и эластомер, представляющий собой сополимер простого и сложного эфиров, который диспергирован в непрерывной фазе в форме дискретных доменов, где эластомер, представляющий собой сополимер простого и сложного эфиров, присутствует в термопластичной композиции в количестве, составляющем от приблизительно 0,01 вес.% до приблизительно 15 вес.%; и
вытягивание в твердом состоянии термопластичной композиции с образованием поровой сети в ней, при этом поровая сеть включает множество нанопор.
24. Способ по п. 23, где термопластичную композицию вытягивают до степени вытягивания, составляющей от приблизительно 1,1 до приблизительно 25.
25. Способ по п. 23, где термопластичную композицию вытягивают при температуре, составляющей от приблизительно -50°C до приблизительно 150°C.
26. Способ образования волокна, при этом способ включает
образование термопластичной композиции, которая содержит непрерывную фазу, которая включает сложный полиэфир и эластомер, представляющий собой сополимер простого и сложного эфиров, который диспергирован в непрерывной фазе в форме дискретных доменов, где эластомер, представляющий собой сополимер простого и сложного эфиров, присутствует в термопластичной композиции в количестве, составляющем от приблизительно 0,01 вес.% до приблизительно 15 вес.%;
экструдирование композиции через капилляр с образованием волокна и
вытягивание волокна при температуре, которая ниже температуры плавления сложного полиэфира, с образованием тем самым поровой сети, которая включает множество нанопор.